상기 열처리 온도 가 1070 ℃ 미만 이 면 , 미고 용 의 γ ' 상 이 증대 해 크리프 파단 강도 가 저하 한다 . 한편 , 1220 ℃ 를 초과 하 면 , 입계 가 용융 되 거나 현저 하 게 결정립 이 조대 화 하 거나 함 으로써 연성 이 저하 한다 . 열처리 온도 는 1100 ℃ 이상 으로 하 는 것 이 보다 바람직 하 고 , 1200 ℃ 이하 로 하 는 것 이 보다 바람직 하 다 . 또 , 상기 유지 시간 이 1150 D / T ( min ) 미만 에서 는 , 중심부 의 γ ' 상 이 증대 해 , ( Al + Ti + Nb ) PB / ( Al + Ti + Nb ) PS 가 본 발명 에서 규정 하 는 범위 외 가 된다 . 한편 , 1500 D / T ( min ) 를 초과 하 면 외면 부 의 결정립 이 조대 화 해 , 오스테나이트 결정 입 도 번호 가 본 발명 에서 규정 하 는 범위 외 가 된다 .